(57)【要約】【課題】嵩密度が均一で高品質な多孔質ガラス体を製造する方法および多孔質ガラス体を提供する。【解決手段】  ３本以上のガラス微粒子合成用のバーナ１３にそれぞれ少なくとも可燃性ガスとガラスの原料ガスを供給してガラス微粒子を生成させ、ターゲットとなるガラスロッド１１を軸回りに回転させつつガラスロッド１１とバーナ１３をガラスロッド１１の軸方向に沿って相対的に往復移動させながら、その往復移動の折り返し位置を一定値ずつ変位させつつ、所定位置まで変位させた後に折り返し位置の変位方向を逆にすることで、ガラスロッド１１にバーナ１３で生成されるガラス微粒子を堆積させて多孔質ガラス体Ｇを形成する。折り返し位置近傍で火炎の温度が下がるようにバーナ１３の火炎の条件を変更する。【選択図】図１
2014043360.tif 000002
【特許請求の範囲】
【請求項１】
３本以上のガラス微粒子合成用のバーナにそれぞれ少なくとも可燃性ガスとガラスの原料ガスを供給してガラス微粒子を生成させ、ターゲットとなるガラスロッドを軸回りに回転させつつ前記ガラスロッドと前記バーナを前記ガラスロッドの軸方向に沿って相対的に往復移動させながら、その往復移動の折り返し位置を一定値ずつ変位させつつ、所定位置まで変位させた後に折り返し位置の変位方向を逆にすることで、前記ガラスロッドに前記バーナで生成されるガラス微粒子を堆積させて多孔質ガラス体を形成する多孔質ガラス体の製造方法であって、
前記折り返し位置近傍で火炎の温度が下がるように前記バーナの火炎の条件を変更することを特徴とする多孔質ガラス体の製造方法。
【請求項２】
請求項１に記載の多孔質ガラス体の製造方法であって、
前記バーナの火炎の条件を変更する際に、前記バーナへ供給する可燃性ガスの条件を変更することを特徴とする多孔質ガラス体の製造方法。
【請求項３】
請求項１または２に記載の多孔質ガラス体の製造方法であって、
前記バーナの火炎の条件を変更する条件変更範囲を、前記折り返し位置で方向を変更した直後の範囲とすることを特徴とする多孔質ガラス体の製造方法。
【請求項４】
請求項１から３のいずれか一項に記載の多孔質ガラス体の製造方法であって、
前記バーナの火炎の条件を変更する条件変更範囲を、前記ガラスロッドの軸方向における前記バーナの配置間隔の１／３を超えない範囲とすることを特徴とする多孔質ガラス体の製造方法。
【請求項５】
３本以上のガラス微粒子合成用のバーナにそれぞれ少なくとも可燃性ガスとガラスの原料ガスを供給してガラス微粒子を生成させ、ターゲットとなるガラスロッドを軸回りに回転させつつ前記ガラスロッドと前記バーナを前記ガラスロッドの軸方向に沿って相対的に往復移動させながら前記バーナで生成されるガラス微粒子を堆積させて形成された多孔質ガラス体であって、
前記多孔質ガラス体の軸方向に対して垂直な前記多孔質ガラス体の断面において、その断面の各層の断面積に対するガラス微粒子の断面積の割合を充填率とし、充填率の最大値をＣ１、充填率の最小値をＣ２としたときに、最大値Ｃ１と最小値Ｃ２との比Ｃ１／Ｃ２が１．２以上２．２以下の範囲にあることを特徴とする多孔質ガラス体。
【請求項６】
請求項５に記載の多孔質ガラス体であって、
平均嵩密度が０．２ｇ／ｃｍ３以上１．１ｇ／ｃｍ３以下であることを特徴とする多孔質ガラス体。
【発明の詳細な説明】
【技術分野】
【０００１】
本発明は、多孔質ガラス体の製造方法および多孔質ガラス体に関する。
【背景技術】
【０００２】
従来、複数本のガラス合成用バーナで構成されたバーナ列と軸回りに回転する棒状の出発ロッドとを相対的に往復運動させ、出発ロッドの表面にバーナで生成したガラス微粒子を吹き付けて層状に堆積させる多バーナ多層付け法（以下、ＭＭＤ法とも称する）で多孔質ガラス体を製造する方法がある（特許文献１参照）。
【先行技術文献】
【特許文献】
【０００３】
【特許文献１】特開２００６−１６０５５１号公報
【発明の概要】
【発明が解決しようとする課題】
【０００４】
ところで、特許文献１等に記載される従来のＭＭＤ法では、出発ロッドの往復移動の折り返し位置付近において、出発ロッドへのバーナからの火炎の噴き付け時間が長くなり、局所的な温度上昇が生じることがある。すると、局所的な温度上昇が生じた所に堆積されたガラス微粒子はその嵩密度が高くなるため、一層の中での嵩密度にばらつきが生じてしまう。また、ＭＭＤ法では、多層状にガラス微粒子が堆積されるため、多孔質ガラス体の積層方向（径方向）の嵩密度もばらつきが生じてしまう場合がある。
【０００５】
嵩密度にばらつきが生じた多孔質ガラス体を光ファイバ母材とすべく加熱焼結して透明化処理すると、高嵩密度部分が先に透明化するため、低嵩密度部分に含まれるガスが抜けていくパスが無くなって透明ガラス化できない部分、すなわち、未焼結部分が発生してしまう場合がある。
【０００６】
本発明の目的は、嵩密度が均一で高品質な多孔質ガラス体を製造する方法および多孔質ガラス体を提供することにある。
【課題を解決するための手段】
【０００７】
上記課題を解決することのできる本発明の多孔質ガラス体の製造方法は、３本以上のガラス微粒子合成用のバーナにそれぞれ少なくとも可燃性ガスとガラスの原料ガスを供給してガラス微粒子を生成させ、ターゲットとなるガラスロッドを軸回りに回転させつつ前記ガラスロッドと前記バーナを前記ガラスロッドの軸方向に沿って相対的に往復移動させながら、その往復移動の折り返し位置を一定値ずつ変位させつつ、所定位置まで変位させた後に折り返し位置の変位方向を逆にすることで、前記ガラスロッドに前記バーナで生成されるガラス微粒子を堆積させて多孔質ガラス体を形成する多孔質ガラス体の製造方法であって、前記折り返し位置近傍で火炎の温度が下がるように前記バーナの火炎の条件を変更することを特徴とする。
【０００８】
本発明の多孔質ガラス体の製造方法において、前記バーナの火炎の条件を変更する際に、前記バーナへ供給する可燃性ガスの条件を変更することが好ましい。
【０００９】
本発明の多孔質ガラス体の製造方法において、前記バーナの火炎の条件を変更する条件変更範囲を、前記折り返し位置で方向を変更した直後の範囲とすることが好ましい。
【００１０】
本発明の多孔質ガラス体の製造方法において、前記バーナの火炎の条件を変更する条件変更範囲を、前記ガラスロッドの軸方向における前記バーナの配置間隔の１／３を超えない範囲とすることが好ましい。
【００１１】
本発明の多孔質ガラス体は、３本以上のガラス微粒子合成用のバーナにそれぞれ少なくとも可燃性ガスとガラスの原料ガスを供給してガラス微粒子を生成させ、ターゲットとなるガラスロッドを軸回りに回転させつつ前記ガラスロッドと前記バーナを前記ガラスロッドの軸方向に沿って相対的に往復移動させながら前記バーナで生成されるガラス微粒子を堆積させて形成された多孔質ガラス体であって、前記多孔質ガラス体の軸方向に対して垂直な前記多孔質ガラス体の断面において、その断面の各層の断面積に対するガラス微粒子の断面積の割合を充填率とし、充填率の最大値をＣ１、充填率の最小値をＣ２としたときに、最大値Ｃ１と最小値Ｃ２との比Ｃ１／Ｃ２が１．２以上２．２以下の範囲にあることを特徴とする。
【００１２】
本発明の多孔質ガラス体において、平均嵩密度が０．２ｇ／ｃｍ３以上１．１ｇ／ｃｍ３以下であることが好ましい。
【発明の効果】
【００１３】
本発明の多孔質ガラス体の製造方法によれば、ガラスロッドとバーナとの相対的な往復移動の折り返し位置近傍において、バーナの火炎の温度が下がるように火炎の条件を変更することで、ガラス微粒子の堆積面における局所的な温度上昇を抑制することができる。これにより、嵩密度が均一な高品質の多孔質ガラス体を製造することができる。
そして、このようにして製造された本発明の多孔質ガラス体によれば、例えば、光ファイバ母材とすべく加熱焼結して透明化処理する際に、未焼結部分が生じるような不具合なく均等に焼結されることとなり、高品質な光ファイバ母材とすることができる。
【図面の簡単な説明】
【００１４】
【図１】本実施形態の多孔質ガラス体の製造方法に用いる製造装置の概略構成図である。
【図２】多孔質ガラス体から取り出したガラス片の断面の走査型電子顕微鏡画像を示す図である。
【発明を実施するための形態】
【００１５】
以下、本発明に係る多孔質ガラス体の製造方法および多孔質ガラス体の実施の形態の例を、図面を参照して説明する。
まず、本実施形態に係る製造方法によって多孔質ガラス体を製造する製造装置を説明する。
【００１６】
図１に示すように、製造装置２１は、ＭＭＤ法（多バーナ多層付け法）によって多孔質ガラス体Ｇを製造する装置であり、反応容器２５を備えている。この反応容器２５は、３本以上（本例では８本）のガラス微粒子合成用のバーナ１３と、反応容器２５内のガスが排出される排気管２３とを備えている。
【００１７】
反応容器２５には、その上下に、支持棒２７を有するトラバース装置２９が設けられており、これらのトラバース装置２９の支持棒２７にガラスロッド１１の上下端がそれぞれ支持される。トラバース装置２９は、支持棒２７に支持されたガラスロッド１１を回転させつつ上下に往復移動させる。
【００１８】
複数のバーナ１３は、ガラスロッド１１の軸方向に沿って一列に配置されている。各バーナ１３にはガス供給装置３１が接続されており、ガス供給装置３１は、バーナ１３に原料ガス（ＳｉＣｌ４など）、可燃性ガス（Ｈ２）、助燃性ガス（Ｏ２）、不活性ガス（Ｎ２）などの各種のガスを供給する。バーナ１３は、ガラスロッド１１へ向かって原料ガス及び火炎ガスを噴出し、これにより、軸回りに回転されながら軸方向に沿って上下に往復移動されるガラスロッド１１には、火炎加水分解されて生成されるガラス微粒子が堆積される。このようにして、反応容器２５内では、ガラスロッド１１にガラス微粒子が堆積された円柱状の多孔質ガラス体Ｇが形成される。なお、排気管２３からは所定量のガスが排気され、反応容器２５内に浮遊するガラスロッド１１に堆積しなかったガラス微粒子が排出される。
【００１９】
製造装置２１は、ＣＰＵを有した制御装置３５を備えている。この制御装置３５は、トラバース装置２９及びガス供給装置３１に接続されており、これらのトラバース装置２９及びガス供給装置３１へ制御信号を出力する。これにより、トラバース装置２９によるガラスロッド１１の上下方向へのトラバース速度及びガス供給装置３１によるバーナ１３へのガスの供給量が制御される。
【００２０】
次に、上記の製造装置２１を用いた多孔質ガラス体Ｇの製造方法について説明する。
まず、支持棒２７にガラスロッド１１を支持させることにより、反応容器２５内にガラスロッド１１を配置させる。
次に、トラバース装置２９によってガラスロッド１１を軸回りに回転させつつ軸方向に沿って上下に往復移動させ、略均等間隔に配置したバーナ１３で生成されるガラス微粒子をガラスロッド１１の周囲に噴き付けて順次堆積させる。
【００２１】
そして、ガラスロッド１１にガラス微粒子を堆積させる際には、トラバース装置２９によって、ガラスロッド１１の往復移動の折り返し位置を一定値ずつ変位させつつ、ほぼバーナ１３の配置間隔分変位させた後に折り返し位置の変位方向を逆にする。このように折り返し位置をずらすのは、同じ位置で折り返すと、折り返し位置での堆積量が増え、外径変動が生じるためである。
このようにして、ガラスロッド１１にガラス微粒子を層状に堆積させることで、多孔質ガラス体Ｇを形成する。
【００２２】
このように製造した多孔質ガラス体が、その製造時の条件によって後工程である焼結工程（透明ガラス化工程）において良好に焼結できず、透明ガラス化できない領域が発生することがある。本発明者は、その原因を調べるため、多孔質ガラス体の微細組織観察により、堆積した各層の充填率分布を詳細に解析した。
【００２３】
（充填率分布の解析）
まず、製造した多孔質ガラス体から輪切り状に一断面を切り出す。その切り出した多孔質ガラス体のガラス片を樹脂で包埋すると、樹脂は、ガラス微粒子間の隙間（空孔部）に入り込む。その後、ガラス片を必要なサイズに加工し、その断面をさらにイオンビーム加工装置で加工することにより、ガラス微粒子部分と樹脂部分の区別なく平坦に加工する。
【００２４】
このようにして得られたガラス片の断面を走査型電子顕微鏡（ＳＥＭ）で観察すると、図２に示すように、ガラス部分Ｇｌと樹脂部分Ｒｅとで二次電子発生量に差があるため、コントラスト差のある画像を得ることができる。このように、樹脂で空孔部を充填したガラス片の断面に対して適切な倍率で画像を撮影し、この画像を画像処理ソフトなどでコントラスト差に基づいて２値化処理することでガラスの充填率Ｃを算出する。
【００２５】
充電率Ｃとは、輪切り状に切り出された多孔質ガラス体のガラス片の断面において、換言すると、多孔質ガラス体Ｇの軸方向に対して垂直な多孔質ガラス体の断面において、その断面の各層の断面積に対するガラス微粒子の断面積の割合であり、２値化処理後のガラス部分Ｇｌの面積をＡ、樹脂部分Ｒｅの面積をＢとすると、充填率Ｃ（％）＝Ａ／（Ａ＋Ｂ）×１００なる式で表すことができる。
【００２６】
充填率Ｃの値が高いことは、ガラス片の断面の各層におけるガラス部分の割合が大きいことを意味し、嵩密度も大きいことを意味する。また、充填率Ｃの値が低いことは、ガラス片の断面の各層におけるガラス部分の割合が小さいことを意味し、嵩密度も小さいことを意味する。
【００２７】
未焼結部分が発生したときと同条件で多孔質ガラス体を製造し、上記の測定方法で充填率Ｃを測定すると積層ごとに充填率Ｃが大きく異なることが観察できた。一般に、充填率Ｃの高いところではより早く中実化が進み、充填率Ｃの低い部分は中実化が徐々に進む傾向にある。従って、この観察結果から、透明ガラスになる前に充填率Ｃが高かった部分が先に透明化し、充填率Ｃが低かった部分に含まれるガスの抜けていくパスがなくなって完全に透明ガラス化できず未焼結部分が発生したものと考えられる。
【００２８】
さらに、本発明者が調査を詳細に進めると、多孔質ガラス体の製造時にバーナとターゲットの相対移動の方向が折り返し位置で反転する際に相対的な移動速度が遅くなるため、折り返し位置近傍での堆積面温度が上昇し、高嵩密度の部分、すなわち、充填率Ｃが高い部分が生じていたことが確認された。すなわち、ある層内における嵩密度にバラツキが生じていることが分かった。
【００２９】
また、本発明者は、上述のように、得られた多孔質ガラス体の断面方向（積層方向）においても充填率Ｃのバラツキが生じていたことを確認した。これは、ガラス微粒子を堆積させる際、バーナとターゲットとを相対的に往復運動させ、この往復運動の折り返し位置をずらしながら堆積させるが、各層毎に相対移動の折り返し位置が異なるため、相対移動の折り返し位置における局所的な温度上昇の影響の程度が、断面において層ごとに変化してしまうためと考えられる。
【００３０】
そこで、本発明では特異点である往復移動の折り返し位置である変更点付近でのガラス微粒子合成用のバーナの火炎の条件を温度が下がるように変更することにより、その局所的な温度上昇を回避して充填率のバラツキを抑制しようとするものである。
【００３１】
この充填率のバラツキの抑制の仕方としては、具体的には、以下のような方法がある。
まず、第一に相対往復移動の折り返し位置近傍において、往復とも可燃性ガスである水素の流量を減少させる方法がある。相対的な往復移動の折り返し位置近傍はガラス微粒子堆積面が冷却する前に再度加熱されることになるため、局所的に温度上昇しやすい。そのためガラス微粒子合成時の火炎の温度を抑制するためにバーナへ供給する可燃性ガスである水素の供給量を減らす。このようにすると、ガラスロッド１１の往復移動の折り返し位置近傍において、バーナ１３の火炎の温度が下げられ、これにより、ガラス微粒子の堆積面における局所的な温度上昇が抑制される。
【００３２】
可燃性ガスの減量範囲としては定常流量の５％〜２０％が好ましく、また、１０％〜１５％の範囲がさらに好ましい。可燃性ガスの５％以下の減量の場合は堆積面の温度変化が小さいため十分な効果が得られず、また、可燃性ガスを２０％以上減量すると温度低下効果が大きすぎることや、ガラス微粒子の生成効率に影響を与えてしまい、往復移動の折り返し位置近傍でのガラス微粒子堆積効率に悪影響を及ぼすことがあるため好ましくない。
【００３３】
第二に相対往復移動の折り返し直後のみ可燃性ガスを減量する方法がある。往復移動の折り返し位置近傍においての温度上昇は、往復移動の折り返し後に顕著に発生することから、ガラスロッド１１の往復移動の向きを折り返し位置で変更した直後のみ可燃性ガスを減量しても同様の効果を得ることができる。すなわち、可燃性ガスを減量する範囲（条件変更範囲の一例）を、ガラスロッド１１の往復移動の向きを折り返し位置で変更した直後のみとしても良い。この第二の方法は、第一の方法に比べ、より短い区間での可燃性ガスの減量で済むため、制御しやすい。
【００３４】
この場合、可燃性ガスの好ましい減量範囲としては定常流量の１０％〜３０％が好ましく、また、１５％〜２０％の範囲がさらに好ましい。1０％以下の減量の場合は堆積面の温度変化が小さいため十分な効果が得られず、また、３０％以上減量すると温度低下効果が大きすぎることや、ガラス微粒子の生成効率に影響を与えてしまうことから往復移動の折り返し位置近傍でのガラス微粒子堆積効率に悪影響を及ぼすことがあるため好ましくない。
【００３５】
さらに、可燃性ガスを減量する範囲（条件変更範囲の一例）は、上記第一、第二の方法のいずれの場合においても、複数本配置したガラス微粒子合成用のバーナの配置間隔の１／３を超えないことが好ましい。この範囲を超えると均一な外径の多孔質ガラス体が得られず、外径が不安定となってしまうためである。
【００３６】
多孔質ガラス体の断面における各層の充填率Ｃは、１．２以上２．２以下であることが好ましい。充填率が１．２未満であると、その後の焼結工程での未焼結は発生しないものの、多孔質ガラス体のターゲットとなるガラスロッドとの密着性が悪く、また、多孔質ガラス体そのものの強度が不十分となるため、製造装置から取り出す際や、焼結用の焼結炉に導入する際のハンドリングにおいて多孔質ガラス体が破損することがある。また、充填率が２．２より高い場合は多孔質ガラス体の堆積効率が低く、生産性が低くなる。
また、多孔質ガラス体の全体の嵩密度は０．２ｇ／ｃｍ３〜１．１ｇ／ｃｍ３の範囲が好ましい。嵩密度が０．２ｇ／ｃｍ３未満であると、上記同様、その後の焼結工程での未焼結は発生しないものの、多孔質ガラス体のターゲットとなるガラスロッドとの密着性が悪く、また、多孔質ガラス体そのものの強度が不十分となるため、製造装置から取り出す際や、焼結用の焼結炉に導入する際のハンドリングにおいて多孔質ガラス体が破損することがある。また、嵩密度が１．１ｇ／ｃｍ３より大きい場合は多孔質ガラス体の堆積効率が低く、生産性が低くなる。
【００３７】
このように、上記実施形態に係る多孔質ガラス体の製造方法によれば、ガラスロッド１１とバーナ１３との相対的な往復移動の折り返し位置近傍において、バーナ１３の火炎の温度が下がるように火炎の条件を変更することで、ガラス微粒子の堆積面における局所的な温度上昇を抑制することができる。これにより、一層内における軸方向の嵩密度のバラツキが抑えられ、さらに、径方向の嵩密度のバラツキも抑えられた高品質の多孔質ガラス体Ｇを製造することができる。
【００３８】
また、このような全体の嵩密度の均一な多孔質ガラス体Ｇによれば、光ファイバ母材とすべく加熱焼結して透明化処理する際に、未焼結部分が生じるような不具合なく均等に焼結されることとなり、高品質な光ファイバ母材とすることができる。
【００３９】
なお、上記実施形態では、バーナ１３の火炎の条件を変更する際に、可燃性ガスである水素の供給量を調整したが、水素の供給量だけでなく助燃性ガスである酸素の供給量を局所的な温度上昇が生じないよう調整しても良い。また、これらの可燃性ガス及び助燃性ガスの供給量の調整とともに、トラバース装置２９によるガラスロッド１１の回転速度や往復移動速度を併せて調整しても良い。
【実施例】
【００４０】
次に、各種異なる火炎の条件で多孔質ガラス体を製造して評価する。
その評価内容を表１に示す。
【００４１】
【表１】
2014043360.tif 000003
【００４２】
（評価方法）
評価用の観察試料作製方法は以下の通りである。
（１）製造した多孔質ガラス体の一部の切り出し
（２）切り出したガラス片をエポキシ系の樹脂に埋め込んで真空脱泡を実施
（３）埋め込んだ樹脂を硬化させた後に形状を加工
（４）クロスセクションポリッシャー（Ａｒイオンビーム加工装置）で多孔質ガラス部分を研磨（場合によってはカーボン、Ａｕ、Ｐｔなどの導電性コートを施す）
【００４３】
上記のようにして作製される観察試料を走査型電子顕微鏡（ＳＥＭ）によって観察する。なお、ＳＥＭ画像の２値化後のガラス部分Ｇｌの面積をＡ、樹脂部分Ｒｅの面積をＢとしたとき、断面の各層の充填率Ｃ＝Ａ／（Ａ＋Ｂ）の最大値Ｃ１と最小値Ｃ２の比（Ｃ１／Ｃ２）が１．２以上２．２以下の範囲であれば良好なガス透過性能を示し、焼結プロセスにおいても未焼結で白濁する現象が見られず、好ましい。
【００４４】
（評価対象の多孔質ガラス体）
ガラス微粒子合成用のバーナを５本用い、バーナの間隔を１６０ｍｍに設置して多孔質ガラス体を作製する。バーナとガラスロッドとの相対移動はガラスロッドを上下方向に往復移動させることによって行い、１回の一方向への移動距離はバーナの間隔とし、折り返し位置を２０ｍｍずつ移動させて折り返し位置が１６０ｍｍずれたところで折り返し位置を反対方向に変位させ始め、折り返し位置が最初の位置に戻ったところで折り返し位置を再度反対方向に変位させることを繰り返すことによって、ガラス微粒子の堆積を行う。
【００４５】
バーナには原料としてＳｉＣｌ４を３リットル／分、酸素は８０リットル／分供給し、水素は各条件で流量を変えながら、多孔質ガラス体の成長に従って増量する。
【００４６】
（バーナの火炎条件及び評価内容）
（実施例１）
相対往復移動速度１５０ｍｍ／分で、水素を５０〜１００リットル／分（初期は５０リットル／分とし、多孔質ガラス体の成長に従って増量し、最終的に１００リットル／分とする）、折り返し位置±２５ｍｍの範囲は、水素の流量を設定値対比１０％減量して局所的な温度上昇を抑制する条件とする。
【００４７】
このときの平均嵩密度は０．５ｇ／ｃｍ３であり、多孔質ガラス体は十分な強度を有している。多孔質ガラス体の中央部の最表層の部分をサンプリングし、樹脂埋めからＳＥＭ観察までの一連の方法で断面から微細組織を確認し、積層ごとの多孔質ガラスの充填率Ｃを確認すると、最大値Ｃ１が２６．１％、最小値Ｃ２が１７．８％であり、その比Ｃ１／Ｃ２は１．５となる。同条件で作製した多孔質ガラス体を、高温で保持した炉で熱処理して焼結すると、焼け残りや気泡のない良好な透明ガラス体を得ることができる。
【００４８】
（実施例２）
相対往復移動反転位置から折り返し後のみ３２ｍｍの範囲で水素の流量を２０％減量するほかは実施例１と同様に多孔質ガラス体を作製する。
【００４９】
このときの平均嵩密度は０．５５ｇ／ｃｍ３であり、多孔質ガラス体は十分な強度を有する。多孔質ガラス体の中央部の最表層の部分をサンプリングし、樹脂埋めからＳＥＭ観察までの一連の方法で断面から微細組織を確認し、積層ごとの多孔質ガラスの充填率Ｃを確認すると、最大値Ｃ１が２８．１％、最小値Ｃ２が２０．３％であり、その比Ｃ１／Ｃ２は１．３８（表１では四捨五入した値の１．４）となる。この多孔質ガラス体を、高温で保持した炉で熱処理して焼結すると、焼け残りや気泡のない良好な透明ガラス体を得ることができる。
【００５０】
（実施例３）
相対往復移動速度を１００ｍｍ／分、水素の供給量を実施例１の条件より少し多い６０〜１１０リットル／分（初期は６０リットル／分とし、多孔質ガラス体の成長に従って増量し、最終的に１１０リットル／分とする）とし、ほかは実施例１と同様にして多孔質ガラス体を作製する。
【００５１】
このときの平均嵩密度は０．６１ｇ／ｃｍ３であり、多孔質ガラス体は十分な強度を有する。多孔質ガラス体の中央部の最表層の部分をサンプリングし、樹脂埋めからＳＥＭ観察までの一連の方法で断面から微細組織を確認し、積層ごとの多孔質ガラスの充填率Ｃを確認すると、最大値Ｃ１が３５．７％、最小値Ｃ２が１５．９％であり、その比Ｃ１／Ｃ２は２．２となる。この多孔質ガラス体を、高温で保持した炉で熱処理して焼結すると、焼け残りや気泡のない良好な透明ガラス体を得ることができる。
【００５２】
（実施例４）
相対往復移動速度を３００ｍｍ／分、水素の供給量を実施例１の条件より少し少ない３０〜８０リットル／分（初期は３０リットル／分とし、多孔質ガラス体の成長に従って増量し、最終的に８０リットル／分とする）とし、ほかは実施例１と同様にして多孔質ガラス体を作製する。
【００５３】
このときの平均嵩密度は０．３２ｇ／ｃｍ３であり、多孔質ガラス体は十分な強度を有する。多孔質ガラス体の中央部の最表層の部分をサンプリングし、樹脂埋めからＳＥＭ観察までの一連の方法で断面から微細組織を確認し、積層ごとの多孔質ガラスの充填率Ｃを確認すると、最大値Ｃ１が１８．０％、最小値Ｃ２が１４．５％であり、その比Ｃ１／Ｃ２は１．２となる。この多孔質ガラス体を、高温で保持した炉で熱処理して焼結すると、焼け残りや気泡のない良好な透明ガラス体を得ることができる。
【００５４】
（実施例５）
相対往復移動速度を１００ｍｍ／分、水素の供給量を実施例３の条件より多い７０〜１３０リットル／分（初期は７０リットル／分とし、多孔質ガラス体の成長に従って増量し、最終的に１３０リットル／分とする）とし、水素の流量の減量を１５％とするほかは実施例２と同様にして多孔質ガラス体を作製する。
【００５５】
このときの平均嵩密度は０．８５ｇ／ｃｍ３であり、多孔質ガラス体は十分な強度を有する。多孔質ガラス体の中央部の最表層の部分をサンプリングし、樹脂埋めからＳＥＭ観察までの一連の方法で断面から微細組織を確認し、積層ごとの多孔質ガラスの充填率Ｃを確認すると、最大値Ｃ１が５５．０％、最小値Ｃ２が２７．３％であり、その比Ｃ１／Ｃ２は２．０となる。この多孔質ガラス体を、高温で保持した炉で熱処理して焼結すると、焼け残りや気泡のない良好な透明ガラス体を得ることができる。
【００５６】
（比較例１）
相対移動の折り返し位置に関わらず、水素流量の調整を実施せず、水素の供給量を６０〜１１０リットル／分（初期は６０リットル／分とし、多孔質ガラス体の成長に従って増量し、最終的に１１０リットル／分とする）とし、多孔質ガラス体を作製する。
【００５７】
このときの平均嵩密度は０．６０ｇ／ｃｍ３であり、実施例３とほぼ同一の密度であり、また多孔質ガラス体は十分な強度を有する。多孔質ガラス体の中央部の最表層の部分をサンプリングし、樹脂埋めからＳＥＭ観察までの一連の方法で断面から微細組織を確認し、積層ごとの多孔質ガラスの充填率Ｃを確認すると、最大値Ｃ１が４０．１％、最小値Ｃ２が１４．９％であり、その比Ｃ１／Ｃ２は２．６９（表１では四捨五入した値の２．７）となる。この多孔質ガラス体を、高温で保持した炉で熱処理して焼結すると、わずかに焼け残りや気泡が発生する。
【００５８】
（比較例２）
折り返し位置から水素流量を変更する範囲を±３５ｍｍ（すなわち、７０ｍｍ）とするほかは実施例１と同様にして多孔質ガラス体を作製する。
このようにして作製される多孔質ガラス体では、焼結を行っても焼け残りはないものの外径変動が大きく外径が安定しない。
【００５９】
以上、本発明を詳細にまた特定の実施態様を参照して説明したが、本発明の精神と範囲を逸脱することなく様々な変更や修正を加えることができることは当業者にとって明らかである。
【符号の説明】
【００６０】
１１：ガラスロッド、１３：バーナ、Ｃ：充填率、Ｃ１：充填率の最大値、Ｃ２：充填率の最小値、Ｇ：多孔質ガラス体
【図１】
2014043360.tif 000004
【図２】
2014043360.tif 000005